Brevet FR2941237A1 — publié le 20100723

La présente invention concerne les photobioréacteurs et a plus particulièrement pour objet l'utilisation d'une composition transparente à base d'au moins un polymère méthacrylique pour la construction d'installations destinées à la culture d'organismes photosensibles. Cette composition peut être mise sous la forme de films, plaques ou de cylindres tels que des tubes. L'invention a aussi pour objet une structure multicouche transparente comprenant au moins une couche d'un polymère méthacrylique pour la culture d'organismes photosensibles. Un photobioréacteur est un système dans lequel se déroulent, en présence d'énergie lumineuse, des interactions biologiques que l'on cherche à contrôler en maîtrisant les conditions de culture. En son sein, une réaction biochimique de photosynthèse a lieu dans le but de produire de la biomasse végétale à partir de microorganismes photosynthétiques, de lumière, de gaz carbonique et d'un minimum d'éléments minéraux. Lors du mécanisme de photosynthèse, l'essentiel des composants organiques est fabriqué (glucides, lipides et protéines). Les microalgues, photosynthétiques sous le rayonnement solaire, permettent en aquaculture la production d'une biomasse dont la composition dépend de l'espèce choisie, et qui peut atteindre en valeur énergétique, selon les estimations, vingt à cent fois celle des plantes au sol. On compte quelques milliers de genres de microalgues répartis en espèces dont certaines représentent un large groupe potentiellement fournisseur de composés valorisables comme biocarburants ou dans les domaines de la cosmétique, la pharmacie, voire l'agro-alimentaire. Certaines espèces sont riches en lipides, il est possible d'en extraire les huiles (triglycérides) donnant plus ou moins directement un biodiesel. Les résidus peuvent aussi être valorisés, par exemple par une fermentation produisant du bioéthanol. Les microalgues riches en lipides deviennent ainsi une solution technique aux problèmes énergétiques liés à l'épuisement des gisements de pétrole et au remplacement des matières premières d'origine fossile par des matières renouvelables. De plus, la production d'algues est accélérée par barbotage de CO2 issu par exemple d'une industrie polluante comme une centrale électrique thermique à flamme, évitant ainsi le rejet immédiat de ce gaz à effet de serre. Les microalgues constituent également une alternative à l'obtention de biocarburants à partir de cultures végétales (par exemple colza, betteraves, blé) qui nécessitent d'importantes surfaces cultivables. Selon des scientifiques américains, certaines microalgues seraient capables de synthétiser 30 fois plus d'huile à l'hectare que les plantes terrestres utilisées pour la fabrication de biocarburants. Par ailleurs, l'utilisation de cette matière première comme source de biocarburants évite les problèmes de saisonnalité et d'approvisionnement caractéristiques de l'emploi des végétaux terrestres. Composées essentiellement de protéines, certaines espèces présentent un bon précédent alimentaire car elles sont riches en vitamines, en acides gras polyinsaturés et en oligo-éléments. Elles trouvent des applications dans l'agriculture et l'horticulture par l'utilisation d'extraits d'algues qui assurent un rôle non seulement de fertilisant mais aussi d'accélérateur et protecteur de cultures. D'autres espèces représentent un potentiel productif applicable dans les domaines de la santé, pour la synthèse de médicaments ou de biocosmétiques à partir des extraits de substances à activités biologique ou thérapeutique, dans l'industrie agro-alimentaire par l'extraction et fabrication de pigments, de colorants naturels ou de gélifiants. Les microalgues peuvent constituer des sources potentielles de molécules difficilement accessibles par synthèse chimique. Les microalgues peuvent être directement impliquées dans la production d'énergie nouvelle et renouvelable notamment la production de biocombustibles comme l'hydrogène. Certaines espèces peuvent produire de l'hydrogène sous l'action des enzymes présentes du type hydrogénases. La culture de microalgues offre une alternative intéressante pour le traitement des eaux usées (effluents urbains, industriels ou agricoles). Elle permet un biotraitement tertiaire couplé à la production de biomasse potentiellement valorisable. Comme agent épurateur, les microalgues jouent divers rôles tels que l'élimination simultanée des sels nutritifs (NH4, NO3-, PO4 3 ), l'épuration des effluents secondaires par production d'oxygène qui est utilisé par les bactéries pour dégrader des composés organiques résiduels, une action bactéricide réduisant la survie des germes pathogènes contenus dans les effluents secondaires. Cette technologie a l'avantage de reposer sur les principes des écosystèmes naturels et est donc sans danger pour l'environnement. La croissance des microalgues peut être réalisée à la surface de bassins solaires ouverts ou sous des serres, ce qui constitue des photobioréacteurs d'investissement limité. Cependant, cette technologie est limitée à l'utilisation d'espèces robustes, pouvant résister aux variations de température ou d'ensoleillement ou à des virus. La production de biodiesel à partir de la biomasse ainsi obtenue, ne s'est pas avérée économiquement compétitive par rapport aux produits pétroliers. Pour une production plus stable ou plus intensive, on utilise des photobioréacteurs solaires fermés, à parois transparentes. Ces appareils sont généralement de géométrie plane (photobioréacteurs plats) ou de géométrie cylindrique (photobioréacteurs tubulaires). On peut également utiliser des photobioréacteurs avec une géométrie plus particulière telle que des structures de type profilé creux en forme de � H � ou de � I � par exemple. Un photobioréacteur plat se compose de deux panneaux parallèles transparents, de surfaces variables et entre lesquels réside une mince couche de culture d'une profondeur de quelques centimètres. Un photobioréacteur tubulaire se compose d'un ou plusieurs tubes transparents, de diamètres et de longueurs variables, de configurations diverses et au sein desquels peut circuler la culture. Les variantes de configuration sont multiples : - un tube large et vertical formant une colonne, - deux tubes de diamètres différents agencés l'un dans l'autre formant une chambre annulaire, - un tube placé au sol et de diamètre modéré mais de longueur importante, agencé sous forme de serpentin, - un tube de petit diamètre et de longueur importante enroulé hélicoïdalement autour d'une tour, - plusieurs tubes de petit diamètre agencés parallèlement et à la verticale. La particularité d'un photobioréacteur tient, en plus des besoins habituels communs à tous les bioréacteurs, à la nécessité de fournir une énergie photonique aux microorganismes à cultiver, en particulier les microalgues, cet apport étant incontournable pour la réalisation de la photosynthèse. D'un point de vue technologique, l'enceinte du système doit donc être transparente et être conçue de façon à fournir une intensité lumineuse suffisante pour les microalgues. Pour répondre à cette exigence, les photobioréacteurs sont généralement fabriqués à partir d'un matériau présentant une grande transparence dans le domaine du visible, tel que le verre ou le polycarbonate (PC). L'utilisation du verre qui en outre doit être de haute pureté, présente cependant de nombreux inconvénients : c'est un matériau lourd, cher, rigide qui se casse facilement et qui est difficile à usiner. Le verre présente de plus une diffusion de lumière moins bonne que les polymères méthacryliques tel que le PMMA. Sa mise en oeuvre limite le choix de la géométrie du réacteur : les agencements sous forme de boucles ou de serpentins sont difficilement réalisables, les tubes connectés les uns aux autres par des tubulures ou des raccords sont sources de fuite ; afin de maintenir un accès correct de la lumière, les réacteurs doivent être nettoyés très souvent en raison de la formation d'un biofilm sur leurs parois. L'optimisation entre une grande longueur de tube, une surface réduite au sol et l'accessibilité de la lumière au milieu de culture s'avère difficile. Le polycarbonate est un produit qui résiste peu aux UV dans le temps, et dont la transmission de la lumière est inférieure à celle du PMMA. Par ailleurs, pour les photobioréacteurs qui nécessitent des parois de forte épaisseur, le PC devient très fragile. Enfin, le PC présente une faible résistance chimique envers les produits de lavage tels que l'acide chlorhydrique, l'eau de Javel et l'ozone. La géométrie du réacteur doit autant que possible privilégier un rapport élevé de la surface éclairée sur le volume de culture, tout en limitant l'encombrement et en restant en adéquation avec les objectifs de concentration en biomasse souhaitée et des besoins physiologiques des microorganismes cultivés. Un compromis hydrodynamique/ régulation est à rechercher également pour assurer un mélange suffisant et un contrôle des paramètres tels que consommation de CO2, dégagement d'oxygène, température. L'accès à la lumière doit être optimisé dans tous les cas, de façon à ce que la lumière réellement disponible soit importante et homogène au sein de la culture. Différentes variantes sont utilisées, par exemple incliner les réacteurs plats pour améliorer l'utilisation de l'irradiance solaire, placer les réacteurs sur des surfaces réfléchissantes afin d'accroître par réflexion l'incidence du rayonnement, disposer des sources lumineuses artificielles dans des tubes au coeur du milieu de culture, etc. Les photobioréacteurs donnent lieu à de nombreuses publications, par exemple les documents suivants décrivent différentes configurations pour mettre en oeuvre des réactions de photosynthèse à partir de microorganismes : EP 112 556 ; EP 239 272 ; WO 99/20736 ; WO 00/12673 ; WO 00/23562 ; FR 2 907 311 ; WO 07/025145 ; WO 08/040828 ; US 2005/064577. L'état de la technique ne précise pas la nature des matériaux transparents utilisés pour élaborer les zones de culture, tubes ou chambres de réaction pour la photosynthèse de microorganismes. La présente invention a pour objet de proposer un matériau transparent susceptible de remplacer le verre ou le polycarbonate pour la culture d'organismes photosensibles dans des photobioréacteurs, qui permet d'éviter les problèmes techniques et inconvénients précités rencontrés avec l'utilisation actuelle du verre ou du polycarbonate, et permet d'améliorer son efficacité et sa durée de vie. L `efficacité du réacteur sera d'autant plus élevée que le matériau qui le 30 constitue laissera passer la lumière et que cette diffusion de lumière reste élevée dans le temps. Par ailleurs, lors des opérations de nettoyage, il faut éviter de rayer la surface du réacteur et s'assurer que le réacteur ne va se fissurer ou casser par attaque chimique du matériau par les produits de lavage. La présente invention a pour objet de fournir un matériau thermoplastique léger et facilement transportable, transparent dans le domaine du visible (entre 400 et 800 nm), résistant au cours du temps, notamment sous l'effet d'une exposition prolongée au soleil ou à l'humidité, présentant une tenue mécanique élevée, une bonne résistance chimique aux produits de lavage, transformable en différentes formes, notamment flexibles et raccordables. La présente invention a également pour but de fournir des films, plaques, profilés ou tubes transparents destinés à la construction d'installations de géométries et configurations diverses pour la culture d'organismes photosensibles. Plus précisément, la présente invention a pour objet l'utilisation d'une composition transparente à base d'au moins un polymère méthacrylique pour la construction d'installations destinées à la culture d'organismes photosensibles, tels que microorganismes, microalgues, bactéries photosynthétiques ou planctons. Par polymère méthacrylique, on entend le PMMA, homopolymère du méthacrylate de méthyle MAM - ou un copolymère du méthacrylate de méthyle (MAM), comprenant en poids au moins 50% de MAM. Le copolymère est obtenu à partir de MAM et d'au moins un comonomère copolymérisable avec le MAM. De préférence, le copolymère comprend en poids de 70 à 99,9%, avantageusement de 90 à 99,9%, de préférence de 95 à 99,9% de MAM pour respectivement de 0,1 à 30%, avantageusement de 0,1 à 10%, de préférence de 0.1 à 5% de comonomère. De préférence, le comonomère copolymérisable avec le MAM est un monomère (méth)acrylique ou un monomère vinylaromatique tel que par exemple le styrène ou les styrènes substitués. Le comonomère peut être choisi par exemple dans la liste des : • monomères acryliques de formule CH2=CH-C(=O)-O-RI où RI désigne un atome d'hydrogène, un groupement alkyle en C1-C40 linéaire, cyclique ou ramifié éventuellement substitué par un atome d'halogène, un groupement hydroxy, alcoxy, cyano, amino ou époxy tels que par exemple l'acide acrylique, l'acrylate de méthyle, d'éthyle, de propyle, de n-butyle, d'isobutyle, de tertiobutyle, de 2-éthylhexyle, de glycidyle, les acrylates d'hydroxyalkyle, l'acrylonitrile ; • les monomères méthacryliques de formule CH2=C(CH3)-C(=O)-O-R2 où R2 désigne un atome d'hydrogène, un groupement alkyle en C2-C40 linéaire, cyclique ou ramifié éventuellement substitué par un atome d'halogène, un groupement hydroxy, alcoxy, cyano, amino ou époxy tels que par exemple l'acide méthacrylique, le méthacrylate de méthyle, d'éthyle, de propyle, de n-butyle, d'isobutyle, de tertiobutyle, de 2-éthylhexyle, de glycidyle, les méthacrylates d'hydroxyalkyle, le méthacrylonitrile ; • les monomères vinylaromatiques tels que par exemple le styrène, les styrènes substitués, l'alpha-méthylstyrène, le monochlorostyrène, le tertbutyl styrène. Le comonomère peut être aussi un agent réticulant c'est-à-dire une molécule ou un oligomère présentant au moins deux insaturations éthyléniques, polymérisables avec le MAM par un mécanisme radicalaire. L'agent réticulant peut être difonctionnel. Il peut s'agir par exemple du di(méth)acrylate d'éthylène glycol, d'hexanediol, de tripropylène glycol, de butanediol, de néopentyl glycol, de diéthylène glycol, de triéthylène glycol, de dipropylène glycol, d'allyle ou de divinyl benzène. L'agent réticulant peut être aussi trifonctionnel. Il peut s'agir par exemple du tri(méth)acrylate de tripropylène glycol, de triméthylol propane, de pentaérythritol. L'agent réticulant peut être aussi tétrafonctionnel, comme par exemple le tétra(méth)acrylate de pentaérythritol ou hexafonctionnel comme l'hexa(méth)acrylate de dipentaérythritol. De préférence, le comonomère est un (méth)acrylate d'alkyle, notamment l'acrylate de méthyle, d'éthyle, de propyle, de butyle, ou le méthacrylate de butyle. Le PMMA pourra être avantageusement un copolymère du MAM et de l'acide acrylique et/ou méthacrylique. Ce type de PMMA offre une résistance thermomécanique ainsi qu'une résistance à la rayure améliorée par rapport à un PMMA n'en contenant pas De préférence, le polymère méthacrylique a une masse moléculaire en poids (MW) allant de 90000 g/mol à 170000 g/mol, avantageusement de 110000 à 170000 g/mol, de préférence de 140000 g/mol à 160000 g/mol (étalon PMMA). Les polymères méthacryliques commercialisés sous la marque Altuglas�, en particulier le grade HCR-3, sont parfaitement adaptés pour l'invention. La composition à base d'au moins un polymère méthacrylique selon l'invention peut être renforcée à l'impact à l'aide d'au moins un modifiant choc. On utilise avantageusement une extrudeuse pour réaliser le mélange. Le modifiant choc peut être par exemple un élastomère acrylique. L'élastomère acrylique peut être un copolymère séquencé présentant au moins une séquence élastomérique. Par exemple, il peut s'agir d'un copolymère styrènebutadiène-méthacrylate de méthyle ou méthacrylate de méthyle-acrylate de butyle-méthacrylate de méthyle. Le modifiant choc peut se présenter aussi sous forme de fines particules multicouches, appelées core-shell (noyau-écorce), ayant au moins une couche élastomérique (ou molle), c'est-à-dire une couche formée d'un polymère ayant une Tg inférieure à -5°C et au moins une couche rigide (ou dure), c'est-à-dire formée d'un polymère ayant une Tg supérieure à 25°C. La composition selon l'invention peut comprendre en outre des additifs classiquement employés choisis parmi les stabilisants thermiques, par exemple le terdocécyldisulfure (DtDDS) ou l'Irganox� 1076 ; les lubrifiants, par exemple l'acide stéarique ou l'alcool stéarylique ; les ignifugeants, par exemple le trioxyde d'antimoine ou un phosphate ester bromé ou chloré ; les pigments organiques ou inorganiques ; les anti-UV, par exemple le Tinuvin� P ; les anti- oxydants, tels que des composés phénoliques encombrés ; les antistatiques Avantageusement, la composition selon l'invention comprend au moins un additif antifouling et/ou antistatique afin d'éviter les phénomènes d'accrochage et de salissures en présence du milieu de culture et/ou en présence d'air. L'utilisation de tels additifs à la composition méthacrylique permet en outre de mettre en oeuvre des milieux de cultures concentrés sans voir apparaitre les problèmes d'accrochage des organismes photosensibles sur les parois en contact avec le milieu organique et/ou en contact avec l'air. Comme additif antifouling et/ou antistatique, on peut utiliser notamment un copolymère à blocs polyamide et blocs polyéther (appelé aussi PEBA selon l'IUPAC). Les PEBA ou Polyether-Bloc-Amide, tels que ceux commercialisés par la Société Arkema sous le nom Pebax�, résultent de la polycondensation de blocs polyamides PA à extrémités réactives avec des blocs polyéthers PE à extrémités réactives, telles que, entre autres : 1) blocs polyamides à bouts de chaîne diamines avec des blocs polyoxyalkylènes à bouts de chaînes dicarboxyliques. 2) blocs polyamides à bouts de chaînes dicarboxyliques avec des blocs polyoxyalkylènes à bouts de chaînes diamines, obtenues par cyanoéthylation et hydrogénation de blocs polyoxyalkylène alpha-oméga dihydroxylées aliphatiques appelées polyétherdiols 3) blocs polyamides à bouts de chaînes dicarboxyliques avec des polyétherdiols, les produits obtenus étant, dans ce cas particulier, des polyétheresteram ides. Les blocs polyamides à bouts de chaînes dicarboxyliques proviennent, par exemple, de la condensation de précurseurs de polyamides en présence d'un diacide carboxylique limiteur de chaîne. Les blocs polyamides à bouts de chaînes diamines proviennent par exemple de la condensation de précurseurs de polyamides en présence d'une diamine limiteur de chaîne. La masse molaire en nombre Mn des blocs polyamides est comprise dans la gamme allant de 400 à 20000 g/mol, de préférence de 500 à 10000 g/mol, et 30 de préférence encore de 600 et 6000 g/mol. Les polymères à blocs polyamides et blocs polyéthers peuvent aussi comprendre des motifs répartis de façon aléatoire. Les blocs polyamides peuvent comporter des homopolyamides ou des copolyamides. Trois types de polyamides peuvent entrer dans la composition de ces blocs PA. Selon un premier type, les blocs polyamide proviennent de la condensation d'au moins un diacide carboxylique (aliphatique, cycloaliphatique ou aromatique) en particulier ceux ayant de 4 à 36 atomes de carbone, de préférence ceux ayant de 6 à 18 atomes de carbone et d'au moins une diamine (aliphatique, cycloaliphatique ou aromatique) choisie en particulier parmi celles ayant de 2 à 20 atomes de carbone, de préférence celles ayant de 6 à 15 atomes de carbone. A titre d'exemples de diacides aliphatiques, on peut citer les acides butanedioïque, adipique, subérique, azélaïque, sébacique, dodécanedicarboxylique, myristique, tétradécanedicarboxylique, hexadécanedicarboxylique, octadécanedicarboxylique et les acides gras dimérisés. A titre d'exemples de diacides cycloaliphatiques, on peut citer l'acide 1,4-cyclohexyldicarboxylique. A titre d'exemples de diacides aromatiques, on peut citer les acides téréphtalique (T) et isophtalique (I). A titre d'exemples de diamines aliphatiques, on peut citer la tétraméthylène diamine, l'hexaméthylènediamine, la 1,10- décaméthylènediamine, la dodécaméthylènediamine, la triméthylhexaméthylène diamine. A titre d'exemple de diamines cycloaliphatiques, on peut citer les isomères des bis-(4-aminocyclohexyl)-méthane (BACM ou PACM), bis-(3-méthyl-4-aminocyclohexyl)méthane (BMACM ou MACM), et 2-2-bis-(3-méthyl-4-aminocyclohexyl)-propane (BMACP), l'isophoronediamine (IPDA), la 2,6-bis-(aminométhyl)-norbornane (BAMN) et la pipérazine (Pip). Avantageusement, le copolymère comprend au moins un bloc PA à base de PA 4.4, PA 4.6, PA 4.9, PA 4.10, PA 4.12, PA 4.14, PA 4.16, PA 4.18, PA 4.36, PA 6.4, PA 6.6, PA 6.9, PA 6.10, PA 6.12, PA 6.13, PA 6.14, PA 6.16, PA 6.18, PA 6.36, PA 9.4, PA 9.6, PA 9.10, PA 9.12, PA 9.14, PA 9.18, PA 9.36, PA 10.4, PA 10.6, PA 10.9, PA 10.10, PA 10.12, PA 10.13, PA 10.14, PA 10.16, PA 10.18, PA 10.36, PA 10.T, PA BMACM.4, PA BMACM.6, PA BMACM.9, PA BMACM.10, PA BMACM.12, PA BMACM.14, PA BMACM.16, PA BMACM.18, PA BMACM.36, PA PACM.4, PA PACM.6, PA PACM.9, PA PACM.10, PA PACM.12, PA PACM.14, PA PACM.16, PA PACM.18, PA PACM.36, PA Pip.4, PA Pip.6, PA Pip.9, PA Pip.10, PA Pip.12, PA Pip.14, PA Pip.16, PA Pip.18 et/ou PA Pip.36, et leurs mélanges. Selon un deuxième type, les blocs polyamides résultent de la condensation d'un ou plusieurs acides alpha oméga aminocarboxyliques et/ou d'un ou plusieurs lactames ayant de 6 à 12 atomes de carbone en présence d'un diacide carboxylique ayant de 4 à 12 atomes de carbone ou d'une diamine. A titre d'exemples de lactames, on peut citer le caprolactame, l'oenantholactame et le lauryllactame. A titre d'exemples d'acide alpha omega amino carboxylique, on peut citer les acides aminocaproïque, amino-7-heptanoïque, amino-11- undécanoïque et amino-12-dodécanoïque. Les diacides carboxyliques ou les diamines peuvent être choisis parmi ceux cités plus haut. Avantageusement les blocs polyamides du deuxième type sont en polyamide 11, en polyamide 12 ou en polyamide 6. Selon un troisième type, les blocs polyamides résultent de la condensation d'au moins un monomère du premier type avec au moins un monomère du deuxième type. En d'autres termes, les blocs polyamides résultent de la condensation d'au moins un acide alpha oméga aminocarboxylique (ou un lactame), avec au moins une diamine et un diacide carboxylique. Dans ce cas, on prépare les blocs PA par polycondensation : - de la ou des diamines aliphatiques, cycloaliphatiques ou aromatiques 30 ayant X atomes de carbone ; - du ou des diacides carboxyliques ayant Y atomes de carbone ; et - du ou des comonomères {Z}, choisis parmi les lactames et les acides alpha-oméga aminocarboxyliques ayant Z atomes de carbone ; - en présence d'un limiteur de chaîne choisi parmi les diacides carboxyliques ou diamines ou d'un excès de diacide ou de diamine utilisé comme unité structurale. Avantageusement, on utilise comme limiteur de chaîne le diacide carboxylique ayant Y atomes de carbone, que l'on introduit en excès par rapport à la stoechiométrie de la ou des diamines. Selon une autre variante (cas des copolymères, c'est-à-dire des copolyamides), les blocs polyamides résultent de la condensation d'au moins deux acides alpha oméga aminocarboxyliques différents ou d'au moins deux lactames différents ayant de 6 à 12 atomes de carbone ou d'un lactame et d'un acide aminocarboxylique n'ayant pas le même nombre d'atomes de carbone en présence éventuelle d'un limiteur de chaîne. A titre d'exemples de blocs polyamides du troisième type, on peut citer ceux formés par les polyamides (copolyamides) suivants : . PA 6/6.6 dans lequel 6 désigne du caprolactame et 6.6 désigne un monomère résultant de la condensation de l'hexaméthylènediamine avec de l'acide adipique. . PA 6.6/Pip.10/12 dans laquelle 6.6 désigne un monomère résultant de la condensation de l'hexaméthylènediamine avec de l'acide adipique. Pip.10 désigne un monomère résultant de la condensation de la pipérazine avec l'acide sébacique. 12 désigne du lauryllactame. . PA 6.6/6.10/11/12 dans laquelle 6.6 désigne monomère résultant de la condensation de l'hexaméthylènediamine avec de l'acide adipique. 6.10 désigne un monomère résultant de la condensation de l'hexaméthylènediamine avec l'acide sébacique. 11 désigne l'acide amino-1 l-undécanoïque. 12 désigne du lauryllactame. A titre d'exemples, on peut encore citer le PA 10.10/11, PA 6.10/11, PA10.12/11, PA 10.10/11/12, PA 6.10/10.10/11, PA 6.10/6.12/11, PA 6.10/6.12/10.10. Dans les PEBA, les blocs polyéthers peuvent représenter 1 à 99%, et de préférence 5 à 90 % en poids du copolymère à blocs polyamides et polyéthers, encore plus préférentiellement de 10 à 50% en poids.. La masse molaire Mn des blocs polyéther est comprise dans la gamme allant de 100 à 6 000 g/mol et de préférence de 200 à 3 000 g/mol, encore plus préférentiellement de 250 à 2000 g/mol. Par blocs polyéther (abrégé ci-après PE) on entend les polyalkylènes éthers polyols, notamment des polyalkylènes éther diols, tels que le poly(éthylène glycol) (PEG), le poly(1,2-propylène glycol) (PPG), le polytétraméthylène éther glycol (PTMG), le polyhexaméthylène glycol, le poly(1,3-propylène glycol) (PO3G), les poly(3-alkyl tétrahydrofurane) en particulier le poly(3-méthyltétrahydrofurane (poly(3MeTHF)), et leurs mélanges. On peut également envisager un bloc PE de type �copolyéther� à blocs ou statistique contenant un enchaînement d'au moins deux types de PE cités ci- dessus.Les blocs polyéther peuvent également comprendre des blocs obtenus par oxyéthylation de bisphenols, tels que par exemple le bisphenol A. Ces derniers produits sont décrits dans le brevet EP 613 919. Les blocs polyéthers peuvent aussi comprendre des amines primaires éthoxylées. On utilise avantageusement aussi ces blocs. A titre d'exemple 20 d'amines primaires éthoxylées on peut citer les produits de formule : H ù(OCH2CH2)m ùNù(CH2CH2O)n H (CH2)X CH3 dans laquelle m et n sont compris entre 1 et 20 et x entre 8 et 18. Ces 25 produits sont disponibles dans le commerce sous la marque NORAMOX� de la société CECA et sous la marque GENAMIN� de la société CLARIANT. Ainsi, les fins de chaînes des blocs PE peuvent être diOH, diNH2, diisocyanate ou diacide suivant leur procédé de synthèse. Les blocs PE à bouts de chaîne NH2, peuvent être obtenus par cyanoacétylation de séquences polyoxyalkylène alpha-oméga dihydroxylées aliphatiques appelées polétherdiols telles que les Jeffamines� D300, D400, D2000, ED-600, ED-900, ED2003, les Elastamines� RP-409, RP-2009, RT- 1000, RE-600, RE-900, RE-2000, HT-1700, HE-180 de la société Huntsman. De tels blocs sont décrits dans les brevets JP 2004346274, JP 2004352794 et EP1482011. La préparation des copolymères à bloc(s) polyamide et bloc(s) polyéther PEBA comprend tout moyen permettant d'accrocher les blocs polyamide (bloc PA) et les blocs polyéther (bloc PE) selon la présente invention. En pratique, on utilise essentiellement deux procédés l'un dit en 2 étapes, l'autre en une étape. La méthode générale de préparation en deux étapes des copolymères PEBA ayant des liaisons ester entre les blocs PA et les blocs PE est connue et est décrite, par exemple, dans le brevet français FR 2 846 332. La méthode générale de préparation des copolymères PEBA ayant des liaisons amide entre les blocs PA et les blocs PE est connue et décrite, par exemple dans le brevet européen EP 1 482 011. Avantageusement, on utilise les méthodes en deux étapes ou en une seule étape décrites dans le document WO 01/18111. Selon l'invention, on utilise avantageusement comme additifs antifouling et/ou antistatiques : - les copolymères à blocs polyamides et blocs polyéthers comprenant essentiellement des motifs oxyde d'éthylène et dans lequels les blocs polyamides sont des copolyamides résultant de la condensation d'au moins un acide alpha oméga aminocarboxylique (ou un lactame), au moins une diamine et au moins un acide dicarboxylique, comme décrits dans le document EP 1 046 675, - les poylétheresteramides ayant des blocs polyamide comprenant des sulfonates d'acides dicarboxyliques soit comme limiteurs de chaine du bloc polyamide, soit associés à une diamine comme l'un des monomères constitutifs du bloc polyamide et ayant des blocs polyéthers consitutés essentiellement de motifs oxyde d'alkylène, comme décrits dans le document WO 01/29113. - Un mélange d'un copolymère à blocs polyamides et blocs polyéthers et d'un polymère ou oligomère comprenant dans sa chaine au moins une fonction ionique et choisi parmi les polyamides, les copolymères à blocs polyamides et blocs polyéthers, les polyesters ou polyétheramides thermoplastiques, les copolymères à blocs polyesters et blocs polyéthers, les polyéthers et les polyuréthanes, comme décrits dans le document EP 1 262 527. Selon un mode de réalisation préféré de l'invention, on utilise comme additifs antifouling et/ou antistatique les copolymères ayant des blocs polyamide 12 et des blocs polyéther comprenant essentiellement des motifs oxyde d'éthylène. En particulier, on peut utiliser le Pebax�MV 1074 ayant des blocs polyamide 12 de masse molaire moyenne en nombre 1500 et des blocs PEG de masse molaire moyenne en nombre 1500. Les additifs antifouling et/ou antistatique décrits précédemment sont utilisés de préférence à une teneur pouvant aller de 3 à 15 % en poids par rapport à la composition totale. Selon la teneur en additif, on pourra obtenir un polymère méthacrylique présentant des propriétés antifouling ou un polymère méthacrylique présentant des propriétés antistatiques. A titre d'exemple, une composition de PMMA comprenant de 5% à 10%, plus particulièrement de 6% à 8% d'un PEBA, conduit à une composition présentant de bonnes propriétés antistatiques. De préférence, pour obtenir un polymère méthacrylique présentant des propriétés antifouling, l'additif sera présent à une teneur allant de 10% à 15% en poids par rapport à la composition totale. La propriété antistatique et/ou antifouling d'un polymère peut être mesurée par sa résistivité surfacique. A titre d'exemple, un film de 500 pm de PMMA seul de masse moléculaire égale à 150000g/mol , présente une résistivité surfacique de 126 10+15 Ohm. L'ajout de 7% en poids et 10% en poids du PEBAX� MV1074 dans le PMMA permet respectivement d'obtenir des résistivités surfaciques mesurées sur film de 500pm de 136 10+12 et 47 10+12 Ohm, les mesures de résistivité surfacique ayant été réalisées à l'aide d'une cellule Keithley reliée à un électromètre, selon la norme ASTM D257, avec une tension de mesure de 500 Volts. Selon une variante de l'invention, on utilise comme additif antifouling un polymère fluoré permettant d'apporter des propriétés antifouling, mais aussi une bonne résistance, notamment aux UV et aux produits chimiques. On désigne ainsi tout polymère ayant dans sa chaîne au moins un monomère choisi parmi les composés contenant un groupe vinyle capable de s'ouvrir pour se polymériser et qui contient, directement attaché à ce groupe vinyle, au moins un atome de fluor, un groupe fluoroalkyle ou un groupe fluoroalkoxy. A titre d'exemple de monomère, on peut citer le fluorure de vinyle; le fluorure de vinylidène (VDF, CH2=CF2); le trifluoroéthylène (VF3); le chlorotrifluoroéthylène (CTFE); le 1,2-difluoroéthylène; le tétrafluoroéthylène (TFE); l'hexafluoropropylène (HFP); les perfluoro(alkyl vinyl) éthers tels que le perfluoro(méthyl vinyl)éther (PMVE), le perfluoro(éthyl vinyl) éther (PEVE) et le perfluoro(propyl vinyl) éther (PPVE); le perfluoro(1,3-dioxole); le perfluoro(2,2- diméthyl-1,3-dioxole) (PDD); le produit de formule CF2=CFOCF2CF(CF3)OCF2CF2X dans laquelle X est SO2F, CO2H, CH2OH, CH2OCN ou CH2OPO3H; le produit de formule CF2=CFOCF2CF2SO2F; le produit de formule F(CF2)nCH2OCF=CF2 dans laquelle n est 1, 2, 3, 4 or 5; le 20 produit de formule R1CH2OCF=CF2 dans laquelle RI est l'hydrogène où F(CF2)z et z vaut 1, 2, 3 ou 4; le produit de formule R3OCF=CH2 dans laquelle R3 est F(CF2)Z et z est 1, 2, 3 or 4; le perfluorobutyl éthylène (PFBE); le 3,3,3- trifluoropropène et le 2-trifluorométhyl-3,3,3 -trifluoro-1-propène. Le polymère fluoré peut être un homopolymère fluoré ou un copolymère 25 fluoré pouvant comprendre aussi des monomères non fluorés tels que l'éthylène ou le propylène. A titre d'exemple, le polymère fluoré est choisi parmi : - les homo- et copolymères du fluorure de vinylidène (VDF, CH2=CF2) contenant au moins 50% en poids de VDF. Le comonomère du VDF peut 30 être choisi parmi le chlorotrifluoroéthylène (CTFE), l'hexafluoropropylène (HFP), le trifluoroéthylène (VF3) et le tétrafluoroéthylène (TFE) ; - les copolymères du TFE et de l'éthylène (ETFE) ; - les homo- et copolymères du trifluoroéthylène (VF3) ; - les copolymères du type EFEP associant le VDF et le TFE (notamment les EFEP de Daikin) ; - les copolymères, et notamment terpolymères, associant les restes des motifs chlorotrifluoroéthylène (CTFE), tétrafluoroéthylène (TFE), hexafluoropropylène (HFP) et/ou éthylène et éventuellement des motifs VDF et/ou VF3. Avantageusement, le polymère fluoré est un PVDF homo- ou copolymère. Ce polymère fluoré présente en effet une bonne résistance chimique, notamment aux UV et aux produits chimiques, et il est complètement miscible dans une matrice de polymère méthacrylique. De préférence le PVDF contient, en poids, au moins 50% de VDF, plus préférentiellement au moins 75% et mieux encore au moins 85%. Le comonomère est avantageusement l'HFP. Ainsi, les PVDF commercialisés sous la marque KYNAR� , en particulier les grades 710, 720 ou 740 sont parfaitement adaptés pour cette formulation. Le polymère fluoré est présent de préférence à une teneur pouvant aller de 5 à 60 % en poids par rapport à la composition totale de préférence de 20 à 40 %. La composition selon l'invention peut se préparer par les techniques habituelles des thermoplastiques telles que par exemple par extrusion ou à l'aide de mélangeurs bivis ou encore à l'aide d'un appareil du type Ko-malaxeur Buss�. La composition selon l'invention peut se présenter sous forme de poudre, de granulés ou de pastilles. La composition selon l'invention peut être mise sous la forme de films, plaques, profilés creux en forme de � H � ou de � I � par exemple, ou de cylindres tels que des tubes selon les procédés classiques d'extrusion ou d'injection. Selon une variante de l'invention, l'additif antifouling et/ou antistatique est utilisé sous forme de couche de faible épaisseur à la surface du polymère méthacrylique. Ainsi, l'invention est aussi relative à une structure multicouche transparente comprenant au moins une couche d'un polymère méthacrylique et une couche comprenant au moins un additif antifouling et/ou antistatique, ainsi qu'à son utilisation pour la construction d'installations destinées à la culture d'organismes photosensibles, tels que microorganismes, microalgues, bactéries photosynthétiques, planctons. Avantageusement, la structure multicouche comprend au moins : - une couche d'au moins un polymère méthacrylique tel que défini précédemment - une couche comprenant au moins un additif antifouling susceptible d'être en contact avec un milieu de culture, les couches étant disposées l'une sur l'autre. Avantageusement, la couche en contact avec le milieu de culture est constituée, soit d'un polymère méthacrylique antifouling défini dans la présente invention par un polymère méthacrylique tel que défini précédemment, additivé d'au moins un additif antifouling choisi parmi les copolymères à blocs polyamides et blocs polyéthers ou les polymères fluorés définis précédemment, soit d'un polymère ayant des propriétés antifouling choisi parmi les polymères fluorés définis précédemment. De manière préférée, la structure multicouche comprend dans l'ordre au moins : - une couche comprenant au moins un additif antistatique susceptible d'être en contact avec l'air ou le milieu extérieur - une couche d'au moins un polymère méthacrylique tel que défini précédemment - une couche comprenant au moins un additif antifouling susceptible d'être en contact avec un milieu de culture. Avantageusement, la couche en contact avec l'air ou le milieu extérieur est constituée d'un polymère méthacrylique antistatique, défini dans la présente invention par un polymère méthacrylique additivé de 5 à 10% d'un additif antistatique choisi parmi les copolymères à blocs polyamides et blocs polyéthers. La structure mono ou multicouche présente un épaisseur comprise entre 200 pm et 12 mm, de manière préférée entre 500 pm et 7 mm. La couche antistatique ou antifouling présente une épaisseur comprise entre 50 pm et 2 mm, et de préférence entre 100 pm et 1 mm. Les structures multicouches peuvent être coextrudées, comprimées à chaud, coextrudées-laminées, et de préférence sont coextrudées, permettant d'obtenir des tubes ou des plaques multicouches. L'invention est relative aussi à un tube multicouche pouvant présenter un diamètre de 2 à 100 cm, de préférence de 10 à 60 cm, et une longueur de 1 à 10 50 mètres. L'invention concerne aussi une plaque pouvant présenter une épaisseur de 1 à 100 mm et une largeur et longueur de 1 à 50 mètres. L'invention est relative aussi à une installation de cultures d'organismes photosensibles comportant des films, des plaques, des profilés ou des tubes 15 transparents à base d'au moins un polymère méthacrylique. REVENDICATIONS1. Utilisation d'une composition transparente à base d'au moins un polymère méthacrylique pour la construction d'installations destinées à la culture d'organismes photosensibles, tels que microorganismes, microalgues, bactéries photosynthétiques, planctons. 2. Utilisation selon la revendication 1 caractérisée en ce que le polymère méthacrylique est le PMMA - homopolymère du méthacrylate de méthyle MAM - ou un copolymère du méthacrylate de méthyle (MAM), comprenant en poids au moins 50% de MAM. 3. Utlisation selon la revendication 1 ou 2 catactérisée en ce que le polymère méthacrylique a une masse moléculaire en poids allant de 90000 15 g/mol à 170000 g/mol (étalon PMMA). 4. Utilisation selon l'une quelconque des revendications précédentes caractérisée en ce que la composition comprend au moins un additif antifouling et/ou antistatique. 5. Utilisation selon la revendication 4 caractérisée en ce que l'additif est un copolymère à blocs polyamides et blocs polyéthers présent à une teneur allant de 3% à 15% en poids par rapport à la composition totale. 25 6. Utilisation selon la revendication 4 caractérisée en ce que l'additif est un polymère fluoré choisi parmi les homo- et copolymères du fluorure de vinylidène (VDF) contenant au moins 50% en poids de VDF ; les copolymères du tétrafluoroéthylène et de l'éthylène (ETFE) ; les homo- et copolymères du trifluoroéthylène (VF3) ; les copolymères associant le VDF et le 30 tétrafluoroéthylène (EFEP) ; les copolymères, et notamment terpolymères, associant les restes des motifs chlorotrifluoroéthylène (CTFE), tétrafluoroéthylène (TFE), hexafluoropropylène (HFP) et/ou éthylène et 20éventuellement des motifs VDF et/ou VF3, le polymère fluoré étant présent à une teneur allant de 5 à 60 % en poids par rapport à la composition totale. 7. Utilisation selon la revendication 6 caractérisée en ce que le 5 polymère fluoré est un PVDF homopolymère ou copolymère contenant au moins 75% de VDF. 8. Utilisation selon l'une quelconque des revendications précédentes caractérisée en ce que la composition est sous forme de films, de plaques, de 10 profilés ou de cylindres tels que des tubes. 9. Structure multicouche comprenant au moins : - une couche d'au moins un polymère méthacrylique - une couche comprenant au moins un additif antifouling susceptible d'être en 15 contact avec un milieu de culture, les couches étant disposées l'une sur l'autre. 10. Structure multicouche selon la revendication 9 caractérisée en ce que la couche susceptible d'être en contact avec un milieu de culture est 20 constituée, soit d'un polymère méthacrylique antifouling défini par un polymère méthacrylique additivé d'au moins un additif antifouling choisi parmi les copolymères à blocs polyamides et blocs polyéthers ou les polymères fluorés, soit d'un polymère antifouling choisi parmi les polymères fluorés. 25 11. Structure multicouche selon la revendication 9 ou 10 comprenant dans l'ordre au moins : - une couche comprenant au moins un additif antistatique susceptible d'être en contact avec l'air ou le milieu extérieur - une couche d'au moins un polymère méthacrylique 30 - une couche comprenant au moins un additif antifouling susceptible d'être en contact avec un milieu de culture. 12. Structure selon la revendication 11 caractérisée en ce que la couche en contact avec l'air ou le milieu extérieur est constituée d'un polymère méthacrylique antistatique, défini par un polymère méthacrylique additivé de 5 à 10% d'un additif antistatique choisi parmi les copolymères à blocs polyamides et blocs polyéthers. 13. Structure multicouche selon l'une quelconque des revendications 9 à 12 caractérisée en ce qu'elle est sous forme de tube, profilé ou de plaque. 14. Tube multicouche selon la revendication 13, caractérisé en ce qu'il présente un diamètre allant de 2 à 100 cm et une longueur de 1 à 50 m. 15. Plaque multicouche selon la revendication 13, caractérisée en ce qu'elle présente une épaisseur allant de 1 à 100 mm. 16. Utilisation d'une structure multicouche selon l'une des revendications 9 à 12, ou d'un tube multicouche selon la revendication 14 , ou d `une plaque selon la revendication 15 pour la construction d'installations destinées à la culture d'organismes photosensibles, tels que microorganismes, microalgues, bactéries photosynthétiques, planctons 17. Installation de cultures d'organismes photosensibles comportant des films, des plaques ou des tubes transparents à base d'au moins un polymère méthacrylique.25